Procédé de fabrication d’un noyau soluble comprenant les étapes suivantes : le mélange (E1) de trois poudres à une température comprise entre 315°C et 325°C, le mélange comprenant : une poudre de nitrate de sodium (NaNO 3 ) pour une teneur massique de 13,3% ; une poudre de silicate de zirconium (SiO 4 Zr) pour une teneur massique de 33,3 % ; et une poudre de nitrate de potassium (KNO 3 ) pour une teneur massique de 53,4 %, les teneurs massiques étant données par rapport au poids total de la composition ; le coulage par gravité (E2) du mélange obtenu dans un moule à la géométrie souhaitée pour le noyau soluble, le moule étant chauffé à une température comprise entre 100°C et 200°C ; le refroidissement (E3) du noyau dans le moule pendant une durée de 1 à 3 minutes ; puis le démoulage (E4) du noyau. Procédé de fabrication selon la revendication 1, dans lequel le coulage par gravité (E2) est réalisé dans un moule à une température comprise entre 180°C et 190°C. Procédé de fabrication d’une pièce creuse comprenant au moins : une étape (E21) de disposition d’un précurseur de la pièce creuse; une étape (E22) de disposition d’un noyau soluble dans le précurseur de la pièce creuse, le noyau soluble étant obtenu par un procédé ci-dessus, le noyau soluble ayant la géométrie souhaitée pour la cavité de la pièce creuse, et le noyau soluble étant disposé dans le précurseur à l’endroit souhaité pour la cavité ; une étape de transformation (E24) du précurseur de la pièce creuse pour former la pièce creuse comprenant le noyau soluble ; une étape d’élimination (E26) du noyau soluble. Procédé de fabrication selon la revendication 3 comprenant les étapes suivantes : une première étape (E21) de remplissage d’un moule avec un précurseur de la pièce creuse, une partie du moule restant vacante à l’issue de la première étape de remplissage ; une étape (E22) de disposition d’un noyau soluble obtenu selon un procédé des revendications 1 à 3 dans le moule rempli, le noyau ayant la géométrie souhaitée pour la cavité de la pièce creuse ; une deuxième étape (E23) de remplissage du moule, après disposition du noyau soluble, avec un précurseur de la pièce creuse de sorte que le moule soit suffisamment rempli du précurseur pour permettre l’obtention de la pièce ; une étape de transformation (E24) du précurseur de la pièce creuse pour former la pièce creuse comprenant le noyau soluble ; une étape de démoulage (E25) de la pièce creuse comprenant le noyau soluble ; et une étape d’élimination (E26) du noyau soluble. Procédé selon la revendication 3 ou 4, dans lequel l’étape d’élimination (E26) du noyau soluble est réalisée par exposition du noyau soluble à de l’eau à une température supérieure ou égale à 40°C. Procédé selon l'une quelconque des revendications 3 à 5, dans lequel l’étape d’élimination (E26) du noyau soluble est réalisée par exposition du noyau soluble à de l’eau à une pression supérieure ou égale à 40 bars. Procédé selon l'une quelconque des revendications 4 à 6, le procédé de fabrication étant un procédé de fabrication additive d’une pièce creuse, le précurseur de la pièce creuse étant une poudre et l’étape de transformation (E24) du précurseur de la pièce creuse étant une étape de frittage. Procédé selon l'une quelconque des revendications 3 à 6, dans lequel le procédé de fabrication est un procédé de moulage d’une pièce en matériau composite, le précurseur de la pièce étant une préforme fibreuse, et l’étape de transformation (E24) du précurseur de la pièce creuse étant une étape de cuisson. Procédé selon la revendication 8, lequel comprend en outre, avant l’étape de transformation (E24) du précurseur de la pièce creuse, une étape d’injection de matrice dans le moule comprenant le noyau soluble et la préforme fibreuse. Noyau soluble pour la fabrication de pièces creuses comprenant : du nitrate de sodium (NaNO 3 ) pour une teneur massique de 13,3% ; du silicate de zirconium (SiO 4 Zr) pour une teneur massique de 33,3 % ; et du nitrate de potassium (KNO 3 ) pour une teneur massique de 53,4 %, les teneurs massiques étant données par rapport au poids total de la composition.